【手続補正書】
【提出日】平成17年10月25日(2005.10.25)
【手続補正１】
【補正対象書類名】明細書
【補正対象項目名】特許請求の範囲
【補正方法】変更
【補正の内容】
【特許請求の範囲】
【請求項１】  ビヒクルと着色剤を含むインクジェット印刷用のインクジェットインクにおいて、前記着色剤が、プライマーコア／シェルポリマーと結合してプライマー／着色剤の組合せを形成し、且つ前記プライマー／着色剤の組合せが、印刷時に、耐久性コア／シェルポリマーによってカプセル化され、前記プライマーコア／シェルポリマーが、前記インク中に前記着色剤を分散させるように作用し、且つ前記耐久性コア／シェルポリマーが、印刷媒体上で前記インクが乾燥する時に、耐久性、耐スミア堅牢性フィルムを生成させるように作用し、前記プライマーコア／シェルポリマーが-100℃から+100℃の範囲内のガラス転移温度及び100から2,000,000の範囲内分子量を有し、前記耐久性コア／シェルポリマーが-25℃から+110℃の範囲内のガラス転移温度及び1,000から2,000,000の範囲内の分子量を有し、前記プライマーコア／シェルポリマーが前記耐久性コア／シェルポリマーとは異なる組成を有する、インクジェット印刷用のインクジェットインク。
【請求項２】  前記プライマーコア／シェルポリマーが、疎水性コアと極性成分含有の親水性シェルとからなり、且つ前記耐久性コア／シェルポリマーは、単独重合される時、−150℃及び＋25℃間の範囲のガラス転移温度Ｔｇを有する第１のＴｇ成分と、単独重合される時、25℃より上のガラス転移温度を有する第２のＴｇ成分とを含む疎水性コアと、中性シェル、陽イオン性シェル、及び陰イオン性シェルから成る群より選択される親水性シェルとを包含する、請求項１に記載のインクジェットインク。
【請求項３】  前記着色剤が、顔料、水溶性染料、及び水不溶性染料から成る群より選択される、請求項１に記載のインクジェットインク。
【請求項４】  (a)前記耐久性コア／シェルポリマーが、少なくとも１つの疎水性部分と、水不溶性分子又は粒子を水中に分散させるための、親水性部分又は前記耐久性コア／シェルポリマーと結合された界面活性剤のうちいずれかとを有し、前記コア／シェルポリマーが、
【化１】
[(A)ｍ(B)ｎ(C)ｐ(D)ｑ(E)ｒ]ｘ
〔式中、A、B、C、D、及びEは、次のような部分である。
A = 単独重合(homopolymerized)されて固体状態になる時、−150℃及び＋25℃間の範囲のガラス転移温度(Ｔｇ)を有する部分から選択される改良された耐久性フィルム形成性(durable, film-forming properties)に寄与する少なくとも１つの疎水性成分；
B = 単独重合されて固体状態になる時、25℃を超えるＴｇを有する前記ポリマーの疎水性成分のＴｇを調整するのに用いられる、少なくとも１つの疎水性の且つ溶媒バリヤー部分；
C = 水溶性モノマーを含む、少なくとも１つの親水性成分；
D = 少なくとも１つのUV吸収体；
E = 少なくとも１つの高極性官能基を有する少なくとも１つの部分；
m = ５から95重量％；
n = ５から95重量％；
p = ０から60重量％；
q = ０から50重量％；
r = ０から40重量％；
m ＋ n ＋ p ＋ q ＋ r = 100重量％；且つ
x = 1から100,000〕
で与えられる式を有し、
前記耐久性コア／シェルポリマーは、疎水性及び親水性部分を有するか、又は疎水性部分のみを有し且つ前記界面活性剤と結合されてポリマー／界面活性剤系を形成し、前記耐久性コア／シェルポリマー又はポリマー／界面活性剤系は、脱水されると、水に耐性のあるフィルムを水から形成することができ、且つ、(b)前記プライマーコア／シェルポリマーは、少なくとも１つの疎水性部分及び水不溶性分子を水中に分散させるための親水性部分を有し、前記プライマーコア／シェルポリマーは、
【化２】
[(A)ｍ(B)ｎ(C)ｐ(E)ｒ]ｘ
〔式中、A、B、C及びEは上述したような部分であり、
m = ０から90重量％；
n = ０から90重量％；
p = ０から90重量％；
r = 0.01から100重量％；
m ＋ n ＋ p ＋ r = 100重量％；且つ
x = 1から100,000〕
で与えられる式を有し、
前記プライマーコア／シェルポリマーは、疎水性及び親水性の両部分を有し、前記コア／シェルポリマーは、前記インクを印刷時に、前記着色剤と前記耐久性コア／シェルポリマーの間で粘着性層を形成することができる、請求項１に記載のインクジェットインク。
【請求項５】  前記Ａ部分が、
【化３】
Ｃ(Ｒ１)(Ｒ２)＝Ｃ(Ｒ３)Ｒ４Ｒ５Ｒ６
〔式中、Ｒ１及びＲ２は、独立に、水素、ハロゲン及びアルキル、アリール、又は置換アルキル又はアリール、若しくはビニルブチラールから選択され、
Ｒ３は、水素、ハロゲン、飽和若しくは不飽和アルキル、アルコキシ、アリール又は置換アルキル、アルコキシ若しくはアリールであり、
Ｒ４は、直接結合、Ｏ、ＣＯ、ＮＨ、ハロゲン、飽和若しくは不飽和アルキル、アリール又は置換アルキル、アリール又はＣＮであり、
Ｒ５は、存在しない（Ｒ４が、アルキル、アリール又は置換アルキル若しくはアリールである場合）か、又は直接結合、水素、ＮＨ、Ｏ、アルキル、アルキレン、アリール又は置換アルキル、アルキレン若しくはアリールであり、且つ
Ｒ６は、存在しない（Ｒ４が、アルキル、アリール又は置換アルキル若しくはアリールである場合、又はＲ５が、水素、アルキル、アリール又は置換アルキル若しくはアリールである場合）か、又はＮＨ２、飽和若しくは不飽和アルキル、アルコキシ、アリール、アロキシ又は置換アルキル若しくはアリールであり、
前記アルキル、アルキレン、アリール、アルコキシ及びアロキシはそれぞれ、１個を超え40個より少ない数の炭素原子を含有する〕
である、請求項１に記載のインクジェットインク。
【請求項６】  前記Ｂ部分が、
【化４】
ＣＲ１Ｒ２＝Ｃ（Ｒ３）Ｒ”４Ｒ”５Ｒ”６
〔式中、Ｒ１及びＲ２は、独立に、水素、ハロゲン及びビニルブチラールから選択され、
Ｒ３は、水素、ハロゲン、飽和又は不飽和アルキル、アルコキシ、アリール又は置換アルキル、アルコキシ若しくはアリールであり、
Ｒ”４は、直接結合、Ｏ、ＣＯ、Ｎ、ハロゲン、飽和又は不飽和アルキル、アリール又は置換アルキル、アリール又はＣＮであり、
Ｒ”５は、存在しない（Ｒ４が、アルキル、アリール又は置換アルキル若しくはアリールである場合）、直接結合、水素、ＮＨ、Ｏ、アルキル、アルキレン、アリール又は置換アルキル、アルキレン若しくはアリールであり、且つ
Ｒ”６は、存在しない（Ｒ４が、アルキル、アリール又は置換アルキル若しくはアリールである場合、又はＲ５が、水素、アルキル、アリール又は置換アルキル若しくはアリールである場合）、ＮＨ２、飽和若しくは不飽和アルキル、アルコキシ、アリール、アロキシ又は置換アルキル若しくはアリールであり、
前記アルキル、アルキレン、アリール、アルコキシ及びアロキシはそれぞれ、１〜40個の炭素原子を含有し、
Ｒ１とＲ２及びＲ２とＲ３は、独立に、環を形成することができ、且つ
Ｒ４とＲ５とは、窒素又は酸素を介した環を形成することができる〕
である、請求項１に記載のインクジェットインク。
【請求項７】  前記C部分が、
【化５】
2003520279.tif 000001
(a)
〔式中、
Ｒ１は、Ｈ、ハロゲン、アルキル、アリール又は置換アルキル若しくはアリール；
Ｒ２は、直接結合、Ｏ、ＣＯ、ＮＨ又はＣＯＮＨ；
Ｒ３は、ＯＨ、（ＣＨ２ＣＨ２Ｏ）ｙＲ４、（ＣＨ２ＣＨ（ＣＨ３）Ｏ）ｙＲ４、（ＣＨ２ＣＨ（Ｃ２Ｈ５）Ｏ）ｙＲ４、ＳＨ、（ＣＨ２ＣＨ２Ｓ）ｙＲ４、（ＣＨ２ＣＨ（ＣＨ３）Ｓ）ｙＲ４又は（ＣＨ２ＣＨ（Ｃ２Ｈ５）Ｓ）ｙＲ４；
ｙは、１から200；且つ
Ｒ４は、アルキル、アリール又は置換アルキル若しくはアリール〕；
【化６】
2003520279.tif 000002
(b)
〔式中、Ｒ１及びＲ２は、独立に、Ｈ、ハロゲン、アルキル、アリール並びに置換アルキル及びアリールから選択され、前記アルキル及びアリールはそれぞれ２から40個の炭素原子を含有する〕；
【化７】
2003520279.tif 000003
(c)
〔式中、Ｒ１及びＲ２は、独立に、Ｈ、ハロゲン、アルキル、アリール並びに置換アルキル及びアリールから選択される〕；
【化８】
2003520279.tif 000004
(d)
〔式中、Ｒ１は、Ｈ、ハロゲン、アルキル、アリール又は置換アルキル若しくはアリール；且つ
Ｒ２及びＲ３は、独立に、アルキル、アリール並びに置換アルキル及びアリールから選択されるか又は脂肪族環若しくは芳香族環を形成し得る〕；
からなる群から選択される、請求項１に記載のインクジェットインク。
【請求項８】  前記Ｄ部分が、
【化９】
2003520279.tif 000005
〔式中、Ｒ１は、Ｈ、アルキル、アリール、置換アルキル若しくはアリール；
Ｒ２は、Ｏ又はＮＨ；
Ｒ３は、
【化１０】
2003520279.tif 000006
からなる群から選択される〕である、請求項１に記載のインクジェットインク。
【請求項９】  前記Ｅ部分が、
【化１１】
(a)            ＣＨ(Ｒ１)＝Ｃ(Ｒ２)Ｒ３ＣＯＯＨ
〔式中、Ｒ１は、Ｈ、ＣＯＯＨ、ＣＯＯＲ４；
Ｒ２は、Ｈ、ハロゲン、アルキル、アリール、アルコキシル、置換アルキル、アリール若しくはアルコキシル；
Ｒ３は、直接結合、アルキレン、アリーレン又は置換アルキレン若しくはアリーレン；且つ
Ｒ４は、アルキル、アリール又は置換アルキル若しくはアリール〕；
【化１２】
(b)        ＣＨ２＝ＣＨＲ１ＮＲ２Ｒ３
〔式中、Ｒ１は、アルキレン、アリーレン、置換アルキレン、置換アリーレン又はＳＯ２；且つ
Ｒ２及びＲ３は、独立に、Ｈ、アルキル、アリール並びに置換アルキル、アリール及びアルコキシルから選択されるか又は脂肪族若しくは芳香族環を形成する〕；
【化１３】
(c)        ｙ（ＣＨ２＝ＣＨＲ１ＣＯＯ−）Ｍｙ＋
〔式中、Ｒ１は、アルキレン、アリーレン、置換アルキレン若しくはアリーレン；
ｙは、１から４；且つ
Ｍｙ＋は、ＮＨ４＋、Ｌｉ＋、Ｎａ＋、Ｋ＋、Ｃａ２＋、Ｍｇ２＋、Ａｌ３＋、Ｔｉ４＋、トリエチルアンモニウム、ジエチルアンモニウム及びピリジニウム〕；
【化１４】
(d)          ｚ（ＣＨ２＝ＣＨＲ１Ｎ＋Ｒ２Ｒ３Ｒ４）Ｘｚ−
〔式中、Ｒ１、アルキレン、アリーレン、置換アルキレン若しくはアリーレン、ＣＯＯ又は窒素を含有する環式環；
Ｒ２、Ｒ３及びＲ４は、独立に、Ｈ、アルキル、アリール、アルコキシル並びに置換アルキル、アリール及びアルコキシルから選択され；
ｚは、１から４；且つ
Ｘは、ハロゲン、ＢＦ４、ＰＦ６、ＣｌＯ４、ＳＣＮ、ＣＮＯ、ＣＮＳ〕；
【化１５】
2003520279.tif 000007
(e)
〔式中、Ｒ１は、Ｈ、アルキル、アリール、アルコキシル、置換アルキル、アリール若しくはアルコキシル；
Ｒ２は、直接結合、アルキレン、アリーレン又は置換アルキレン若しくはアリーレン；
ｚは、１から４；且つ
Ｍｚ＋は、ＮＨ４＋、Ｌｉ＋、Ｎａ＋、Ｋ＋、Ｃａ２＋、Ｍｇ２＋、Ａｌ３＋、Ｔｉ４＋、トリエチルアンモニウム、ジエチルアンモニウム及びピリジニウム〕；
【化１６】
2003520279.tif 000008
(f)
〔式中、Ｒ１は、Ｈ、アルキル、アリール、アルコキシル又は置換アルキル、アリール若しくはアルコキシル、
Ｒ２は、直接結合、ＣＯＯＲ３、アリーレン、アルキレン又は−ＣＯＮＨＲ３；
Ｒ３は、アルキレン、アリーレン、置換アルキレン若しくはアリーレン又はフルオロアルキレン；
ｚは、１から４；且つ
Ｍｚ＋は、ＮＨ４＋、Ｌｉ＋、Ｎａ＋、Ｋ＋、Ｃａ２＋、Ｍｇ２＋、Ａｌ３＋、Ｔｉ４＋〕；
【化１７】
2003520279.tif 000009
(g)
〔式中、Ｒ１は、−Ｈ、ハロゲン、アルキル又はアリール；
Ｒ２は、＞ＣＯ、−Ｏ−；
Ｒ３は、直接結合、＞ＮＨ；
Ｒ４は、アルキル又はアリール；且つ
Ｘは、Ｃｌ、Ｂｒ、ＢＦ４、ＣｌＯ４、Ｉ又はＮＯ３〕；
【化１８】
2003520279.tif 000010
(h)
〔式中、Ｒ１は、−Ｈ、ハロゲン、アルキル又はアリール；
Ｒ２は、＞ＣＯ、−Ｏ−；
Ｒ３は、直接結合、＞ＮＨ、アルキレン又はアリーレン；
Ｒ４及びＲ５は、独立に、アルキル又はアリールから選択され；且つ
Ｘは、ＳｂＦ５、ＦＳＯ３〕；
【化１９】
2003520279.tif 000011
(i)
〔式中、Ｙは、Ｏ又はＳ；
Ｒ１は、−Ｈ、ハロゲン、アルキル又はアリール；
Ｒ２は、＞ＣＯ、−Ｏ−；
Ｒ３は、直接結合、＞ＮＨ、アルキレン又はアリーレン；
Ｘは、Ｃｌ、Ｂｒ、Ｉ、ＣｌＯ４、ＢＦ４〕；及び
(j)  テトラゾリウム塩
からなる群から選択される、請求項１に記載のインクジェットインク。
【請求項１０】  前記界面活性剤が、陰イオン性、陽イオン性、非イオン性、及び両イオン性界面活性剤からなる群より選択される、請求項１に記載のインクジェットインク。
【請求項１１】  前記ポリマーが、（ヘキシルアクリレート）４０（メチルメタクリレート）４０（ポリ（エチレングリコール）メチルエーテルアクリレート、ｍｗ＝４０４）２０；（ヘキシルアクリレート）３０（メチルメタクリレート）５０（ポリ（エチレングリコール）メチルエーテルアクリレート、ｍｗ＝４０４）２０；（ヘキシルアクリレート）２０（メチルメタクリレート）６０（ポリ（エチレングリコール）メチルエーテルアクリレート、ｍｗ＝４０４）２０；（ヘキシルアクリレート）４０（メチルメタクリレート）４０（ポリ（エチレングリコール）メチルエーテルアクリレート、ｍｗ＝２０５４）２０；（ヘキシルアクリレート）３０（メチルメタクリレート）５０（ポリ（エチレングリコール）メチルエーテルアクリレート、ｍｗ＝２０５４）２０；（ヘキシルアクリレート）２０（メチルメタクリレート）６０（ポリ（エチレングリコール）メチルエーテルアクリレート、ｍｗ＝２０５４）２０；（ヘキシルアクリレート）４０（メチルメタクリレート）４０（ポリ（エチレングリコール）メチルエーテルアクリレート、ｍｗ＝２１８）２０；（ヘキシルアクリレート）３０（メチルメタクリレート）５０（ポリ（エチレングリコール）メチルエーテルアクリレート、ｍｗ＝２１８）２０；（ヘキシルアクリレート）２０（メチルメタクリレート）６０（ポリ（エチレングリコール）メチルエーテルアクリレート、ｍｗ＝２１８）２０；（エチルアクリレート）４０（メチルメタクリレート）４０（ポリ（エチレングリコール）メチルエーテルアクリレート、ｍｗ＝４０４）２０；（プロピルアクリレート）４０（メチルメタクリレート）４０（ポリ（エチレングリコール）メチルエーテルアクリレート、ｍｗ＝４０４）２０；（ブチルアクリレート）４０（メチルメタクリレート）４０（ポリ（エチレングリコール）メチルエーテルアクリレート、ｍｗ＝４０４）２０；（オクタデシルアクリレート）４０（メチルメタクリレート）４０（ポリ（エチレングリコール）メチルエーテルアクリレート、ｍｗ＝４０４）２０；（ラウリルメタクリレート）４０（メチルメタクリレート）４０（ポリ（エチレングリコール）メチルエーテルアクリレート、ｍｗ＝４０４）２０；（オクタデシルメタクリレート）４０（メチルメタクリレート）４０（ポリ（エチレングリコール）メチルエーテルアクリレート、ｍｗ＝４０４）２０；（ヒドロキシオクタデシルアクリレート）４０（メチルメタクリレート）４０（ポリ（エチレングリコール）メチルエーテルアクリレート、ｍｗ＝４０４）２０；（ヒドロキシエチルアクリレート）４０（メチルメタクリレート）４０（ポリ（エチレングリコール）メチルエーテルアクリレート、ｍｗ＝４０４）２０；（ヒドロキシラウリルメタクリレート）４０（メチルメタクリレート）４０（ポリ（エチレングリコール）メチルエーテルアクリレート、ｍｗ＝４０４）２０；（フェネチルアクリレート）４０（メチルメタクリレート）４０（ポリ（エチレングリコール）メチルエーテルアクリレート、ｍｗ＝４０４）２０；（６−フェニルヘキシルアクリレート）４０（メチルメタクリレート）４０（ポリ（エチレングリコール）メチルエーテルアクリレート、ｍｗ＝４０４）２���；（シクロヘキシルアクリレート）４０（メチルメタクリレート）４０（ポリ（エチレングリコール）メチルエーテルアクリレート、ｍｗ＝４０４）２０；（アクリルオキシプロピルメチルジメトキシシラン）３０（メチルメタクリレート）５０（ポリ（エチレングリコール）メチルエーテルアクリレート、ｍｗ＝４０４）２０；（Ｎ，Ｎ−ジヘキシルアクリルアミド）２０（メチルメタクリレート）６０（ポリ（エチレングリコール）メチルエーテルアクリレート、ｍｗ＝４０４）２０；（アミノプロピルアクリレート）４０（メチルメタクリレート）４０（ポリ（エチレングリコール）メチルエーテルアクリレート、ｍｗ＝２０５４）２０；（アミノヘキシルアクリレート）３０（メチルメタクリレート）５０（ポリ（エチレングリコール）メチルエーテルアクリレート、ｍｗ＝２０５４）２０；（アミノラウリルメタクリレート）２０（メチルメタクリレート）６０（ポリ（エチレングリコール）メチルエーテルアクリレート、ｍｗ＝２０５４）２０；（Ｎ，Ｎ−ジメチルアミノエチルアクリレート）４０（メチルメタクリレート）４０（ポリ（エチレングリコール）メチルエーテルアクリレート、ｍｗ＝２１８）２０；（酢酸ビニル）３０（メチルメタクリレート）５０（ポリ（エチレングリコール）メチルエーテルアクリレート、ｍｗ＝２１８）２０；（ビニルブチルエーテル）２０（メチルメタクリレート）６０（ポリ（エチレングリコール）メチルエーテルアクリレート、ｍｗ＝２１８）２０；（ヘキシルアクリレート）４０（スチレン）４０（ポリ（エチレングリコール）メチルエーテルアクリレート、ｍｗ＝４０４）２０；（ヘキシルアクリレート）３０（ジメチルスチレン）５０（ポリ（エチレングリコール）メチルエーテルアクリレート、ｍｗ＝４０４）２０；（ヘキシルアクリレート）２０（トリフルオロメチルスチレン）６０（ポリ（エチレングリコール）メチルエーテルアクリレート、ｍｗ＝４０４）２０；（ヘキシルアクリレート）４０（テトラフルオロプロピルメタクリレート）４０（ポリ（エチレングリコール）メチルエーテルアクリレート、ｍｗ＝２０５４）２０；（ヘキシルアクリレート）３０（グリシジルメタクリレート）５０（ポリ（エチレングリコール）メチルエーテルアクリレート、ｍｗ＝２０５４）２０；（ヘキシルアクリレート）２０（グリシジルアクリレート）６０（ポリ（エチレングリコール）メチルエーテルアクリレート、ｍｗ＝２０５４）２０；（ヘキシルアクリレート）４０（マレイミド）４０（ポリ（エチレングリコール）メチルエーテルアクリレート、ｍｗ＝２１８）２０；（ヘキシルアクリレート）５０（ｎ−ヘキシルマレイミド）３０（ポリ（エチレングリコール）メチルエーテルアクリレート、ｍｗ＝２１８）２０；（ヘキシルアクリレート）４０（ｎ−ビニルマレイミド）４０（ポリ（エチレングリコール）メチルエーテルアクリレート、ｍｗ＝２１８）２０；（ヘキシルアクリレート）４０（メチルメタクリレート）４０（ビニルピロリドン）２０；（ヘキシルアクリレート）４０（メチルメタクリレート）４０（ビニル４−メチルピロリドン）２０；（ヘキシルアクリレート）４０（メチルメタクリレート）４０（ビニルイミダゾール）２０；（ヘ���シルアクリレート）４０（メチルメタクリレート）４０（アクリルアミド）２０；（ヘキシルアクリレート）４０（メチルメタクリレート）４０（４−メチルアクリルアミド）２０；（ヘキシルアクリレート）４０（メチルメタクリレート）３０（ポリ（エチレングリコール）メチルエーテルアクリレート、ｍｗ＝４０４）２０(D1)１０；（ヘキシルアクリレート）４０（メチルメタクリレート）３０（ポリ（エチレングリコール）メチルエーテルアクリレート、ｍｗ＝４０４）２０(D1)１０；（ヘキシルアクリレート）４０（メチルメタクリレート）３０（ポリ（エチレングリコール）メチルエーテルアクリレート、ｍｗ＝４０４）２０(D1)１０；（ヘキシルアクリレート）４０（メチルメタクリレート）３０（ポリ（エチレングリコール）メチルエーテルアクリレート、ｍｗ＝４０４）２０(D1)１０；（ヘキシルアクリレート）４０（メチルメタクリレート）３０（ポリ（エチレングリコール）メチルエーテルアクリレート、ｍｗ＝４０４）２０(D4)１０；（ヘキシルアクリレート）４０（メチルメタクリレート）３０（ポリ（エチレングリコール）メチルエーテルアクリレート、ｍｗ＝４０４）２０(D4)１０；（ヘキシルアクリレート）４０（スチレン）３０（ポリ（エチレングリコール）メチルエーテルアクリレート、ｍｗ＝４０４）２０(D1)１０；（ヘキシルアクリレート）４０（スチレン）３０（ビニルピロリドン）２０(D1)１０；（ヘキシルアクリレート）５０（メチルメタクリレート）４５（ポリ（エチレングリコール）メチルエーテルアクリレート、ｍｗ＝４０４）５；（ヘキシルアクリレート）５０（メチルメタクリレート）４０（ポリ（エチレングリコール）メチルエーテルアクリレート、ｍｗ＝４０４）１０；（ヘキシルアクリレート）５０（メチルメタクリレート）３５（ポリ（エチレングリコール）メチルエーテルアクリレート、ｍｗ＝４０４）１５；（メチルメタクリレート）４０（ヘキシルアクリレート）６０／界面活性剤；（メチルメタクリレート）４０（ブチルアクリレート）６０／界面活性剤；（スチレン）３０（オクタデシルアクリレート）７０／界面活性剤からなる群より選択され、D1及びD4は次式
【化２０】
2003520279.tif 000012
〔式中、Ｒ１は、Ｈであり、Ｒ２は、Ｏであり、且つＲ３は、それぞれ、
【化２１】
2003520279.tif 000013
及び
【化２２】
2003520279.tif 000014
である〕で表されるＵＶ吸収体である、請求項１に記載のインクジェットインク。
【請求項１２】  前記プライマーコア／シェルポリマーが、（ヘキシルアクリレート）４０（メチルメタクリレート）４０（アクリル酸）２０；（ヘキシルアクリレート）６０（メチルメタクリレート）２０（メタクリル酸）２０；（ヘキシルアクリレート）４０（メチルメタクリレート）４０（マレイン酸）２０；（ヘキシルアクリレート）４０（メチルメタクリレート）４０（ビニル安息香酸）２０；（ヘキシルアクリレート）４０（メチルメタクリレート）４０（ビニルスルホンアミド）２０；（ヘキシルアクリレート）４０（メチルメタクリレート）４０（ナトリウムアクリレート）２０；（ヘキシルアクリレート）４０（メチルメタクリレート）４０（アンモニウムアクリレート）２０；（ヘキシルアクリレート）４０（メチルメタクリレート）４０（アンモニウムメタクリレート）２０；（エチルアクリレート）４０（メチルメタクリレート）４０（アクリルアミドプロパントリエチル−アンモニウムクロリド）２０；（プロピルアクリレート）４０（メチルメタクリレート）４０（ビニルピリジンヒドロクロリド）２０；（ブチルアクリレート）４０（メチルメタクリレート）４０（ナトリウムビニルホスフェート）２０；（ヘキシルアクリレート）４０（メチルメタクリレート）４０（ナトリウムスチレンスルホネート）２０；（ヘキシルアクリレート）３０（メチルメタクリレート）５０（ナトリウムアクリルアミドプロパンスルホネート）２０；（スチレン）７５（アクリル酸）２０（d1）５；（スチレン）５５（アクリル酸）４０（d4）５；（スチレン）４０（メチルメタクリレート）４０（アクリル酸）２０；（エチルアクリレート）５５（アクリル酸）４０（d1）５；（スチレン）４０（エチルアクリレート）４０（アクリル酸）２０；（メチルアクリレート）４０（ヘキシルアクリレート）５５（d1）５；（メチルメタクリレート）４０（ブチルアクリレート）５５（d1）５；（スチレン）３０（オクタデシルアクリレート）６５（d1）５；及び（メチルメタクリレート）３２（ヘキシルアクリレート）４６（ポリ（エチレングリコール）メチルエーテルアクリレート、ｍｗ＝４０４）１２（アクリル酸）１０からなる群から選択され、d1及びd4は次式
【化２３】
2003520279.tif 000015
〔式中、Ｒ１は、Ｈであり、Ｒ２は、Ｏであり、且つＲ３は、それぞれ、
【化２４】
2003520279.tif 000016
及び
【化２５】
2003520279.tif 000017
である〕で表されるＵＶ吸収体である、請求項１に記載のインクジェットインク。
【請求項１３】  前記耐久性コア／シェルポリマーが、前記インク中で約0.005から50重量％の範囲内の濃度を有し、且つ、前記プライマーコア／シェルポリマーが、前記インク中、約0.005から50重量％の範囲内の濃度を有し、前記耐久性コア／シェルポリマーが、前記プライマーコア／シェルポリマーに対して100：１から１：100の範囲内の比で存在する、請求項１に記載のインクジェットインク。
【請求項１４】  前記ビヒクルが水と少なくとも１つの水混和性有機溶媒とを含む、請求項１に記載のインクジェットインク。
【請求項１５】  二重カプセル化着色剤であって、印刷媒体上に印刷されると、前記着色剤は、請求項１に記載の前記プライマーコア／シェルポリマーによってカプセル化されてプライマーコーティング着色剤を形成し、前記プライマーコーティング着色剤は、耐久性コア／シェルポリマーによってカプセル化される、二重カプセル化着色剤。
【請求項１６】  前記着色剤が、顔料又は染料のいずれかである、請求項１５に記載の二重カプセル化着色剤。
【請求項１７】  請求項１５に記載の前記耐久性、耐スミア堅牢性着色剤を提供する方法であって、前記方法は、
(a)前記着色剤を前記プライマーコア／シェルポリマーで処理して、前記プライマーコーティング着色剤を形成し、その後、前記プライマーコーティング着色剤を前記耐久性コア／シェルポリマーで処理する；又は、
(b)前記着色剤に前記プライマーコア／シェルポリマーを結合させて、プライマー／着色剤の組み合わせを形成し、その後、前記プライマー／着色剤の組み合わせを耐久性コア／シェルポリマーに結合させる、
のいずれかの工程を含む方法。
【請求項１８】  それぞれ、前記着色剤をコーティングするか又は前記着色剤と結合され、且つ前記耐久性コア／シェルポリマーでカプセル化された、プライマー又は添加剤ポリマーから成る請求項１５に記載の前記二重(dual)カプセル化システムに用いられる、プライマー又は添加剤ポリマーを調製するための方法であって、
(a)溶媒中で構成モノマーを塊状重合してポリマー溶液を得ること；又は、
(b)懸濁媒体中で構成モノマーを乳化重合してポリマー懸濁液を得ること、
のいずれかを含む方法。